(57)【要約】【課題】電力を可視光に変換する効率が高い、巻き線構造のフィラメントを提供する。【解決手段】所定の形状に巻き回された巻き線構造の線状の基材１１の、巻き線構造の外周側に位置する基材表面にのみ、放射制御層１２を配置する。放射制御層１２は、少なくとも所定の波長以下の光の放射率が基材１１よりも高い。これにより、巻き線構造の外周側の放射制御層１２から効率よく可視光や近赤外光が放射される。巻き線構造の内周側には放射制御層１２が配置されていないため、放射制御層１２よりも放射されるエネルギーが小さい。よって、外部に光を取り出しにくい内周側のエネルギー放射を抑制でき、電力を可視光に変換する効率が向上する。【選択図】図１
2014216132.tif 000002
【特許請求の範囲】
【請求項１】
金属材料により構成された線状の基材と、前記基材の表面に配置された、少なくとも所定の波長以下の光の放射率が基材よりも高い放射制御層とを有し、
前記線状の基材は、所定の形状に巻き回された巻き線構造であり、
前記放射制御層は、前記巻き線構造の外周側に位置する前記基材の表面にのみ備えられ、前記巻き線構造の内周側に位置する前記基材の表面には配置されていないことを特徴とするフィラメント。
【請求項２】
請求項１に記載のフィラメントにおいて、前記放射制御層は、前記所定の波長以下の光の反射率が前記所定の波長よりも長波長の光に対する反射率よりも低いことを特徴とするフィラメント。
【請求項３】
請求項１または２に記載のフィラメントにおいて、前記所定の波長は、１μｍ以上５μｍ以下であることを特徴とするフィラメント。
【請求項４】
請求項３に記載のフィラメントにおいて、前記所定の波長は、３μｍ以上４μｍ以下であることを特徴とするフィラメント。
【請求項５】
請求項１ないし４のいずれか１項に記載のフィラメントにおいて、前記放射制御層は、金属、金属の、酸化物、窒化物、ホウ化物、珪化物、フッ化物、硫化物、および、リン化物、のうちいずれかで構成された層を含むことを特徴とするフィラメント。
【請求項６】
請求項１ないし４のいずれか１項に記載のフィラメントにおいて、前記放射制御層は、所定の体積比で金属および／または半導体が分散された誘電体層であることを特徴とするフィラメント。
【請求項７】
請求項６に記載のフィラメントにおいて、前記放射制御層は、サーメット膜であることを特徴とするフィラメント。
【請求項８】
請求項１ないし７のいずれか１項に記載のフィラメントにおいて、前記放射制御層の上には反射防止層が配置されていることを特徴とするフィラメント。
【請求項９】
請求項１ないし８のいずれか１項に記載のフィラメントにおいて、前記基材は、Ｗ、Ｍｏ、Ｔａ、Ａｕ、Ｃｕ、Ｃｒ、Ｎｉ、Ｆｅ、Ｐｔ、Ｚｒ、Ｔｉ、Ｈｆ、Ｒｅ、Ｏｓ、Ｔｈ、ＴａＣ、ＨｆＣ、ＷＣ、ＺｒＣ、ＺｒＮ、および、ＴｉＮのうちのいずれか、または、いずれかを含有する合金からなることを特徴とするフィラメント。
【請求項１０】
請求項１ないし４のいずれか１項に記載のフィラメントにおいて、前記放射制御層は、前記基材の表面層に形成されたフォトニック結晶構造層であることを特徴とするフィラメント。
【請求項１１】
透光性気密容器と、当該透光性気密容器内に配置されたフィラメントと、前記フィラメントに電流を供給するためのリード線とを有する光源装置であって、
前記フィラメントは、請求項１ないし１０のいずれか１項記載のフィラメントであることを特徴とする光源装置。
【請求項１２】
線状の基材を予め所定の形状の巻き回したフィラメントの中心軸を、蒸着源に対し、所定の角度で相対的に傾斜させて支持する工程と、
前記蒸着源を加熱して、前記フィラメントの外周側の表面に前記蒸着源の蒸発物を付着させて放射制御層を成膜する工程とを有することを特徴とするフィラメントの製造方法。
【請求項１３】
請求項１２に記載のフィラメントの製造方法において、前記所定の角度θは、
θ＝arccos（Ｒ／（Ｐ−Ｒ））
（ただし、Ｐ：フィラメントの巻き回しのピッチ、Ｒ：線状の基材の半径）
を満たすことを特徴とするフィラメントの製造方法。
【請求項１４】
請求項１２または１３に記載のフィラメントの製造方法において、前記フィラメントを前記中心軸を中心に自転させることを特徴とするフィラメントの製造方法。
【請求項１５】
請求項１２ないし１４のいずれか１項に記載のフィラメントの製造方法において、前記フィラメントを前記蒸発源を中心に公転させることを特徴とするフィラメントの製造方法。
【発明の詳細な説明】
【技術分野】
【０００１】
本発明は、エネルギー利用効率を改善したフィラメントに関する。
【背景技術】
【０００２】
タングステン等のフィラメントに電流を流すことによりフィラメントを加熱し、光を放射させる光源（白熱電球）が広く用いられている。しかしながら、加熱されたフィラメントから放射される光は、赤外光成分が多く、可視光成分や近赤外光成分が少ない。そのため、可視光光源や近赤外光光源として用いた場合には、入力電力から可視光や近赤外光への変換効率が低い。
【０００３】
特許文献１および２には、フィラメントの基材の表面に金属酸化層や、金属や半導体を分散させた誘電体層を設け、フィラメントの表面の反射率を可視光や近赤外光の波長域で低く、赤外光の波長域で高くする構造が提案されている。この構造により、赤外光の放射を抑制し、可視光や近赤外光を効率よく放射させている。
【先行技術文献】
【特許文献】
【０００４】
【特許文献１】特開２０１１−１２４２０６号公報
【特許文献２】特開２０１１−２２２２１１号公報
【発明の概要】
【発明が解決しようとする課題】
【０００５】
可視光や近赤外光を放射する光源には、フィラメントを所定のピッチおよび径で巻き回した、巻き線構造のフィラメントが広く用いられている。巻き線構造にすることにより、長いフィラメントを小さな空間に配置することができ、輝度の大きな光源を得ることができる。
【０００６】
しかしながら、特許文献１または２のように放射特性を制御する層（以下、放射制御層と称す）を表面に備えたフィラメント基材を巻き回して、巻き線構造のフィラメントを製造した場合、巻き線構造の外周側の放射制御層から可視光や近赤外光が放射されるだけでなく、巻き線構造の内周側に位置する放射制御層からも可視光や近赤外光が放射される。巻き線構造の内周側の放射制御層から放射された可視光や近赤外光の多くは、巻き線構造のフィラメントに遮られて巻き線の外部に出射されない。したがって、巻き線構造の内周側で波長が短い可視光や近赤外光が放射されるとエネルギーの損失が大きく、フィラメントの電力を光に変換する効率が向上しない。
【０００７】
本発明の目的は、電力を可視光や近赤外光に変換する効率が高い、巻き線構造のフィラメント（放射体）を提供することにある。
【課題を解決するための手段】
【０００８】
上記目的を達成するために、本発明のフィラメントでは、所定の形状に巻き回された巻き線構造の線状の基材の、巻き線構造の外周側に位置する基材表面にのみ放射制御層を配置する。放射制御層は、少なくとも所定の波長以下の光の放射率が基材よりも高い。
【発明の効果】
【０００９】
本発明によれば、巻き線構造の外周側にのみ放射制御層が配置されているため、巻き線構造の外周側から効率よく可視光や近赤外光が放射される。巻き線構造の内周側には放射制御層が配置されていないため、放射制御層よりも放射されるエネルギーが小さい。よって、外部に光を取り出しにくい内周側のエネルギー放射を抑制でき、電力を可視光に変換する効率が高い巻き線構造のフィラメント（放射体）を提供することができる。
【図面の簡単な説明】
【００１０】
【図１】本発明のフィラメントの（ａ）側面図、（ｂ）Ａ−Ａ’断面図、（ｃ）Ｂ−Ｂ’断面図。
【図２】図１のフィラメントの放射制御層１２の成膜方法を示す説明図。
【図３】図１のフィラメントの放射制御層１２の成膜方法の別の例を示す説明図。
【図４】図１のフィラメントの放射制御層１２の成膜時の傾斜角θとピッチＰと半径Ｒとの関係を示す説明図。
【図５】（ａ）実施形態１のフィラメント１０の断面図、（ｂ）実施形態１のフィラメントの放射制御層１２が形成されている領域の反射率スペクトル（反射率の波長依存性）を示すグラフ。
【図６】（ａ）実施形態１のフィラメントの放射制御層１２が形成されている領域の放射率スペクトル（放射率の波長依存性）を示すグラフ、（ｂ）実施形態１のフィラメントの放射制御層１２が形成されていない領域の基材１１の放射率スペクトルを示すグラフ。
【図７】（ａ）実施形態２のフィラメント１０の断面図、（ｂ）実施形態２のフィラメントの反射防止層１５が積層された放射制御層１２の反射率スペクトルを示すグラフ。
【発明を実施するための形態】
【００１１】
本発明のフィラメント１０は、図１（ａ）〜（ｃ）に側面図および断面図を示すように、所定の形状に巻き回された巻き線構造の基材１１と、その表面に配置された、少なくとも所定の波長以下の光の放射率が基材１１よりも高い放射制御層１２とを備えて構成される。線状の基材１１は、金属材料により構成されている。図１（ｂ）、（ｃ）のように、放射制御層１２は、巻き線構造の外周側の基材１１の表面にのみ備えられ、巻き線構造の内周１１ａ側の基材１１の表面には放射制御層１２が配置されていない。これにより、巻き線構造のフィラメント１０の外周側は、放射率の高い放射制御層１２から、所定の波長以下の光が放射される。巻き線構造のフィラメント１０の内周１１ａ側には、放射制御層１２は配置されていないので、基材１１の表面から光が放射される。このとき、基材１１の表面は、少なくとも所定の波長以下の光の放射率が放射制御層１２よりも低いため、可視光や近赤外光の放射割合は放射制御層１２が配置されている場合よりも低い。よって、内周１１ａ側から放射されるエネルギーは、外周側の放射制御層１２から放射されるエネルギーよりも小さくなる。すなわち、放射制御層１２が、巻き線構造の内周側の基材１１にも配置されている場合と比較して、本発明のフィラメント１０は、巻き線構造の内周１１ａ側からのエネルギーの大きな可視光や赤外光が放射されるのを低減することができるため、フィラメント１０に供給された電力エネルギーを、巻き線構造の外周側の放射制御層１２から効率よく光に変換して放射することができる。よって、フィラメントのエネルギーの変換効率を高めることができる。
【００１２】
上記放射制御層１２は、基材１１の表面の放射率を制御できるものであればどのようなものであっても構わない。例えば、放射制御層１２としては、所定の波長λ０以下の光の反射率が、所定の波長λ０よりも長波長の光に対する反射率よりも低いものを用いることができる。キルヒホッフの法則より放射率とε(λ)と反射率Ｒ(λ)との間には、式（１）の関係がある。
（数１）
ε(λ)＝１−Ｒ(λ)              ・・・(１)
したがって、放射制御層１２は、所定の波長λ０よりも短波長の光を多く放射するため、少なくとも所定の波長λ０以下の光の放射率が基材１１よりも高くなる。
【００１３】
所定の波長λ０は、１μｍ以上５μｍ以下であることが好ましく、特に、３μｍ以上４μｍ以下であることが好ましい。これにより、可視光から近赤外光を高効率で放射するフィラメント１０が提供できる。
【００１４】
基材１１は、Ｗ、Ｍｏ、Ｔａ、Ａｕ、Ｃｕ、Ｃｒ、Ｎｉ、Ｆｅ、Ｐｔ、Ｚｒ、Ｔｉ、Ｈｆ、Ｒｅ、Ｏｓ、Ｔｈ、ＴａＣ、ＨｆＣ、ＷＣ、ＺｒＣ、ＺｒＮ、ＴｉＮ、Ｉｒ，Ｒｕ、Ｎｂ，Ｖ，Ｒｈ，Ｃ，Ｂ４Ｃ，ＳｉＣ，ＺｒＣ，ＮｂＣ，ＴｈＣ，ＴｉＣ，ＡｌＮ，ＢＮ，ＨｆＮ，ＬａＢ６，ＺｒＢ２，ＨｆＢ２，ＴａＢ２，および、ＴｉＢ２のうちのいずれか、または、いずれかを含有する合金を用いることができる。
【００１５】
放射制御層１２について詳しく説明する。放射制御層１２としては、金属膜，金属の酸化物膜、窒化物膜，ホウ化物膜、珪化物膜、フッ化物、硫化物、リン化物、および、炭化物膜、のいずれかを用いることが可能である。例えば、Ｔａ，Ｏｓ，Ｉｒ，Ｍｏ，Ｒｅ，Ｗ，Ｒｕ、Ｎｂ，Ｃｒ，Ｚｒ，Ｖ，Ｒｈ，Ｃ，Ｂ４Ｃ，ＳｉＣ，ＺｒＣ，ＴａＣ，ＨｆＣ，ＮｂＣ，ＴｈＣ，ＴｉＣ，ＷＣ，ＡｌＮ，ＢＮ，ＺｒＮ，ＴｉＮ，ＨｆＮ，ＬａＢ６，ＺｒＢ２，ＨｆＢ２，ＴａＢ２，ＴｉＢ２，ＣａＯ，ＣｅＯ２，ＭｇＯ，ＺｒＯ２、Ｙ２Ｏ３、ＨｆＯ２、Ｌｕ２Ｏ３、Ｙｂ２Ｏ３、および、ＴｈＯ２，のいずれかの単層膜、もしくは、これらの材料の単層膜を複数種類積層した多層膜、またはこれらの複合材料で形成された単層膜並びに多層膜を含む構成を用いることができる。これらの膜の融点は、フィラメント１０が高温になることを考慮し、例えば２０００Ｋ以上であることが好ましい。
【００１６】
また、放射制御層１２としては、所定の体積比で金属および／または半導体が分散された誘電体層を用いることができる。例えば、放射制御層１２は、サーメット膜を用いることができる。
【００１７】
また、放射制御層１２としては、可視光領域の光を吸収する可視光吸収材が添加された白色散乱体層を用いることもできる。このような白色散乱体層は、フィラメントの反射率を赤外光領域を含め広い波長範囲で高め、かつ、可視光領域の反射率を低下させることができるため、可視光領域の放射率を向上させることができる。
【００１８】
白色散乱体としては、例えば、イットリア（Ｙ２Ｏ３）、ハフニア（ＨｆＯ２）、ルテチア（Ｌｕ２Ｏ３）、トリア（ＴｈＯ２）、マグネシア（ＭｇＯ）、ジルコニア（ＺｒＯ２）、イッテルビア（Ｙｂ２Ｏ３）、ストロンチア（ＳｒＯ）、酸化カルシウム（ＣａＯ）、酸化ベリリウム（ＢｅＯ）、酸化ホルミウム（Ｈｏ２Ｏ３）、窒化ジルコニア（ＺｒＮ）、窒化チタン（ＴｉＮ）、および、窒化ホウ素（ＢＮ）、のうちのいずれかを含有するものを用いることができる。これらの白色散乱体は、赤外から可視領域にわたって非常に高い反射特性を示す。白色散乱体の粒子は、粒径が５０ｎｍ以上５０μｍ以下であることが望ましい。白色散乱体は、表面のダングリングボンドの除去処理および表面の結晶欠陥回復処理のうちの少なくとも一方が施されているとさらに好ましい。
【００１９】
白色散乱体に添加する可視光吸収材としては、例えば、不純物元素であるＣｅ、Ｅｕ、Ｍｎ、Ｔｉ、Ｓｎ、Ｔｂ、Ａｕ、Ａｇ、Ｃｕ、Ａｌ、Ｎｉ、Ｗ、Ｐｂ、Ａｓ、Ｔｍ、Ｈｏ、Ｅｒ、Ｄｙ、Ｐｒ等を用いることができる。添加濃度は、例えば、０．０００１重量％〜１０重量％に設定する。可視光吸収材としては、金属粒子であるＷ、Ｔａ、Ｍｏ、Ａｕ、Ａｇ、Ｃｕ、Ａｌ、Ｔｉ、Ｎｉ、Ｃｏ、Ｃｒ、Ｓｉ、Ｖ、Ｍｎ、Ｆｅ、Ｎｂ、Ｒｕ、Ｐｔ、Ｐｄ、Ｈｆ、Ｙ、Ｚｒ、Ｒｅ、Ｏｓ、Ｉｒ等の粒子を用いることもできる。この場合、金属粒子の粒径は、２ｎｍ以上５μｍ以下であることが好ましい。白色散乱体への金属粒子の添加濃度は、例えば、０．０００１重量％〜１０重量％に設定する。
【００２０】
また、放射制御層１２として基材表面の可視光反射率を低下させる膜（可視光反射率低下膜と称す）を用いることもできる。可視光反射率低下膜は、可視光に対して透明で、可視光反射率低下膜の表面で反射される可視光と、可視光反射率低下膜を透過して基体表面で反射される可視光とを打ち消し合わせることにより、フィラメントの可視光反射率を低下させる。例えば、２０００Ｋ以上の融点を有する金属の酸化物膜、窒化物膜、炭化物膜、および、ホウ化物膜のいずれかを用いる。具体的には、ＭｇＯ，ＺｒＯ２、Ｙ２Ｏ３、６Ｈ−ＳｉＣ（六方晶のＳｉＣ）、ＧａＮ，３Ｃ−ＳｉＣ（立方晶のＳｉＣ）、ＨｆＯ２、Ｌｕ２Ｏ３、Ｙｂ２Ｏ３、グラファイト、ダイヤモンド、ＣｒＺｒＢ２、ＭｏＢ、Ｍｏ２ＢＣ、ＭｏＴｉＢ４、Ｍｏ２ＴｉＢ２、Ｍｏ２ＺｒＢ２、ＭｏＺｒ２Ｂ４、ＮｂＢ、Ｎｂ３Ｂ４、ＮｂＴｉＢ４、ＮｄＢ６、ＳｉＢ３、Ｔａ３Ｂ４、ＴｉＷＢ２、Ｗ２Ｂ、ＷＢ、ＷＢ２、ＹＢ４、ＺｒＢ１２、Ｃ，Ｂ４Ｃ，ＺｒＣ，ＴａＣ，ＨｆＣ，ＮｂＣ，ＴｈＣ，ＴｉＣ，ＷＣ，ＡｌＮ，ＢＮ，ＺｒＮ，ＴｉＮ，ＨｆＮ，ＬａＢ６，ＺｒＢ２，ＨｆＢ２，ＴａＢ２，ＴｉＢ２，ＣａＯ，ＣｅＯ２，およびＴｈＯ２，のうちのいずれかの単層膜、もしくは、これらの材料の単層膜を複数種類積層した多層膜、またはこれらの複合材料で形成された単層膜並びに多層膜を用いることができる。
【００２１】
上記可視光反射率低下膜の膜厚は、その屈折率に応じて計算により、または実験またはシミュレーションにより、適切な値に設計されている。計算により設計する場合には、例えば、可視光に対する光学的光路長（λ／ｎ０、ただし、ｎ０は屈折率）が１／４波長程度になるように膜厚を設計する。
【００２２】
また、上記所定の波長λ０以下の光の反射率が所定の波長λ０よりも長波長の光に対する反射率よりも低い放射制御層１２の上に、さらに、上記可視光反射率低下膜を配置することも可能である。
【００２３】
また、放射制御層１２として、赤外光領域では透明で、可視光を吸収する膜（可視光吸収膜と称する）を用いることができる。可視光吸収膜は、赤外光領域に透明な材料に金属微粒子または不純物を添加した材料によって形成することができる。金属微粒子としては、Ｗ、Ｔａ、Ｍｏ、Ａｕ、Ａｇ、Ｃｕ、Ａｌ、Ｔｉ、Ｎｉ、Ｃｏ、Ｃｒ、Ｓｉ、Ｖ、Ｍｎ、Ｆｅ、Ｎｂ、Ｒｕ、Ｐｔ、Ｐｄ、Ｈｆ、Ｙ、Ｚｒ、Ｒｅ、ＯｓおよびＩｒのうちのいずれかを含有する金属の微粒子を用いることができる。金属微粒子の粒径は、２ｎｍ以上５μｍ以下であることが望ましい。また、不純物は、Ｃｅ、Ｅｕ、Ｍｎ、Ｔｉ、Ｓｎ、Ｔｂ、Ａｕ、Ａｇ、Ｃｕ、Ａｌ、Ｎｉ、Ｗ、Ｐｂ、Ａｓ、Ｔｍ、Ｈｏ、Ｅｒ、ＤｙおよびＰｒのうちのいずれかを用いることができる。可視光吸収膜を構成する赤外光領域に透明な材料は、ＳｉＯ２、ＭｇＯ、ＺｒＯ２、Ｙ２Ｏ３、６Ｈ−ＳｉＣ（六方晶のＳｉＣ）、ＧａＮ、３Ｃ−ＳｉＣ（立方晶のＳｉＣ）、ＨｆＯ２、Ｌｕ２Ｏ３、Ｙｂ２Ｏ３、グラファイト、ダイヤモンド、ＣｒＺｒＢ２、ＭｏＢ、Ｍｏ２ＢＣ、ＭｏＴｉＢ４、Ｍｏ２ＴｉＢ２、Ｍｏ２ＺｒＢ２、ＭｏＺｒ２Ｂ４、ＮｂＢ、Ｎｂ３Ｂ４、ＮｂＴｉＢ４、ＮｄＢ６、ＳｉＢ３、Ｔａ３Ｂ４、ＴｉＷＢ２、Ｗ２Ｂ、ＷＢ、ＷＢ２、ＹＢ４およびＺｒＢ１２のうちのいずれかを含有する材料を用いることができる。
【００２４】
放射制御層１２として、赤外光反射膜を用いることも可能である。赤外光反射膜は、単独で放射制御層１２として用いることも可能であるが、上記可視光吸収膜と基材１１との間に配置することも可能である。この赤外光反射膜は、赤外光を透過する材料でそれぞれ構成され、かつ、積層された第１および第２の層の組を含む干渉膜の構造にすることができる。第１の層が、屈折率ｎ１、厚さｄ１、第２の層が、屈折率ｎ２、厚さｄ２である場合、赤外光の所定の波長λ１に対して
ｎ１・ｄ１＝ｎ２・ｄ２＝λ１／４
の関係を満たすように設計する。これにより、所定の波長λ１の赤外光を反射することができる。赤外光反射膜は、第１および第２の層の組を複数組積層した構造であり、各組は、反射する赤外光の所定の波長が異なるように構成することもできる。
【００２５】
赤外光反射膜の第１および第２の層は、それぞれ、ＳｉＯ２、ＭｇＯ、ＺｒＯ２、Ｙ２Ｏ３、６Ｈ−ＳｉＣ（六方晶のＳｉＣ）、ＧａＮ、３Ｃ−ＳｉＣ（立方晶のＳｉＣ）、ＨｆＯ２、Ｌｕ２Ｏ３、Ｙｂ２Ｏ３、グラファイト、ダイヤモンド、ＣｒＺｒＢ２、ＭｏＢ、Ｍｏ２ＢＣ、ＭｏＴｉＢ４、Ｍｏ２ＴｉＢ２、Ｍｏ２ＺｒＢ２、ＭｏＺｒ２Ｂ４、ＮｂＢ、Ｎｂ３Ｂ４、ＮｂＴｉＢ４、ＮｄＢ６、ＳｉＢ３、Ｔａ３Ｂ４、ＴｉＷＢ２、Ｗ２Ｂ、ＷＢ、ＷＢ２、ＹＢ４およびＺｒＢ１２のうちのいずれかを含有する材料により構成することができる。
【００２６】
また、放射制御層１２としては、基材１１を構成する第１の金属よりも融点が低い第２の金属の膜を用いることも可能である。第２の金属は、電流の供給を受けた基材１１が光を放射する温度で、軟化することが好ましい。これにより、放射制御層１２は、基体と同じ温度で軟化状態（溶融状態または液体状態）に近い状態になるため、放射制御層１２を構成する第２の金属の原子は、基材１１の第１の金属の原子よりも結晶格子の位置からずれて大きく動くことができるようになる。このため、放射制御層１２は、基材１１よりも高いエネルギーの光を放出することができるようになり、高エネルギー（可視光成分）の光を高効率で放射することができる。
【００２７】
この場合、基材１１を構成する第１の金属としては、例えば、ＨｆＣ（融点４１６０Ｋ），ＴａＣ（融点４１５０Ｋ），ＺｒＣ（融点３８１０Ｋ），Ｃ（融点３８００Ｋ），Ｗ（融点３６８０Ｋ）、Ｒｅ（融点３４５３Ｋ），Ｏｓ（融点３３２７Ｋ），Ｔａ（融点３２６９Ｋ），Ｍｏ（融点２８９０Ｋ），Ｎｂ（融点２７４１Ｋ），Ｉｒ（融点２６８３Ｋ），Ｒｕ（融点２５８３Ｋ），Ｒｈ（融点２２３９Ｋ），Ｖ（融点２１６０Ｋ），Ｃｒ（融点２１３０Ｋ），および、Ｚｒ（融点２１２５Ｋ）、のうちのいずれか、もしくは、これらのうちのいずれか少なくとも１つを含有する合金を用いることができる。融点は、２５００Ｋ以上であることがフィラメント１０として好ましい。一方、放射制御層１２を構成する第２の金属としては、上記第１の金属として列記した金属のうちのいずれか、もしくは、これらのうちのいずれかを少なくとも１つを含有する合金であって、第１の金属よりも融点が低いものを用いることができる。例えば、一般的にフィラメント材料として用いられているＷを基材１１を構成する第１の金属として用いる場合、放射制御層１２を構成する第２の金属として、Ｒｅ，Ｏｓ，Ｔａ，Ｍｏ，Ｎｂ，Ｉｒ，Ｒｕ，Ｒｈ，Ｖ，Ｃｒ，およびＺｒのうちのいずれかを用いることができる。また、例えば、第１の金属がＲｅである場合、第２の金属として、Ｏｓ，Ｔａ，Ｍｏ，Ｎｂ，Ｉｒ，Ｒｕ，Ｒｈ，Ｖ，Ｃｒ，およびＺｒのうちのいずれかを用いることができる。
【００２８】
なお、上述してきた放射制御層１２の上には、反射防止層を配置してもよい。
【００２９】
また、基材１１の表面層に形成されたフォトニック結晶構造（微細構造）層を放射制御層１２として用いることも可能である。
【００３０】
ここで、フィラメント１０の製造方法について説明する。
【００３１】
上述の各種放射制御層１２は、可視光吸収材が添加された白色散乱体層を除き、蒸着法やスパッタリング法等の気相成長法により形成できる。この場合、以下のように成膜することにより、巻き線構造の外周側にのみ放射制御層１２を形成することができる。
【００３２】
まず、線状の基材１１を予め所定の形状に巻き回し、所望の巻き線構造のフィラメント（基材１１）を製造しておく。次に、図２または図３のように巻き線構造のフィラメント１０の中心軸ａを、蒸着源１４に対し、所定の角度θで相対的に傾斜させて支持する。すなわち、図２のように、フィラメント１０の中心軸ａに対して蒸発源１４を傾斜させてもよいし、図３のように、蒸発源１４に対してフィラメント１０の中心軸ａを傾斜させてもよい。この状態で蒸着源１４を加熱して、フィラメント１０の外周側の表面に蒸着源１４の蒸発物１３を付着させて放射制御層１２を成膜する。
【００３３】
図４に示すように、所定の角度θは下記式（２）を満たすように設定する。
（数２）
θ＝arccos（Ｒ／（Ｐ−Ｒ））    ・・・（２）
（ただし、Ｐ：フィラメント１０の巻き回しのピッチ、Ｒ：線状の基材１１の半径）
【００３４】
基材１１は、ピッチＰで巻かれているため、巻き線１１−１の内周側は、蒸発源１４に対して、隣の巻き線１１−２の影になり、巻き線１１−１の内周側の表面に蒸発物１３が付着しない。よって、巻き線構造の基材１１の外周側の表面にのみ放射制御層１２を成膜することができる。
【００３５】
成膜中は、フィラメント１０を中心軸ａを中心に自転させることが好ましい。また、フィラメント１０を蒸発源１４を中心に公転させることがさらに好ましい。このようにフィラメント１０を自転および／または公転させることにより、放射制御層１２の膜厚を均一にすることができる。
【００３６】
また、放射制御層１２として、可視光吸収材が添加された白色散乱体層を用いる場合には、巻き線構造の基材１１を形成した後、巻き線構造の内周側の基材１１の表面にのみをマスクを形成して、このマスクで覆われていない外周側の基材１１の表面に白色散乱体層を付着させる方法を用いることができる。具体的には、樹脂層等のマスクとなる材料の層を巻き線構造の基材１１の全周（内周側および外周側）に形成した後、巻き線構造の外周側のみ樹脂層を物理的または化学的に除去することにより、マスクを形成することができる。その後、基材１１を白色散乱体が分散した溶液に浸漬し、基材１１に電流を流すことにより、電気泳動法により、巻き線構造の外周側の基材１１の表面にのみ白色散乱体層を付着させることができる。続いて内周側の基材１１に残存する樹脂層を物理的または化学的に除去することで、外周側のみに白色散乱体層を付着させることができる。
【００３７】
上述してきた本発明のフィラメントは、透光性気密容器内に配置し、両端に電流を供給するためのリード線を接続することにより、白熱電球等の光源装置を得ることができる。
【００３８】
以下、本発明のさらに具体的な実施形態について説明する。
（実施形態１）
実施形態１として、図５（ａ）のように、基材１１をＷで構成し、放射制御層１２として、厚さ約１００ｎｍのＺｒＯ２とＺｒからなるサーメット膜を備えたフィラメント１０について説明する。
【００３９】
ＺｒＯ２とＺｒからなるサーメット膜は、ＺｒＯ２とＺｒとを同時にスパッタリングする手法などにより成膜することができる。図２および図３に示すように、フィラメント１０の中心軸ａは、蒸着源（この場合スパッタターゲット）１４に対し、相対的に角度θで傾斜させる。蒸着源１４からスパッタされた蒸着物１３は真空中では直進性を持つため、フィラメント１０に対して角度θだけ傾いて入射し、巻き線構造の外周側の基材１１の表面にのみ付着する。例えば、基材１１の巻き線のピッチＰが線半径Ｒの３倍の場合、蒸着源１４の傾き角θは６０度とする。成膜中は、フィラメント１０を自転および公転させることが望ましい。
【００４０】
また、スパッタ法に限らず、イオンプレーティングを用いた場合には低温でも密着性の高い放射制御層１２が得られる。また、分子線エピタキシ一法やパルスレーザ蒸着法などにより放射制御層１２を形成してもよい。
【００４１】
本実施形態１のフィラメント１０の放射制御層１２が形成されている領域の反射率スペクトル（反射率の波長依存性）を図５（ｂ）に示す。また、図６（ａ）はフィラメントの放射制御層１２が形成されている領域の放射率スペクトル（放射率の波長依存性）である。フィラメント１０の反射率は３．５μｍよりも長波長側ではほとんど１００％であるが、これより短波長側では急激に変化し１〜２μｍでは１０％程度まで低下する。このため、図６（ａ）のように、このフィラメントの放射制御層１２が形成されている領域においては可視光及び近赤外光の放射率が高くなり、可視光および近赤外光の放射強度も強くなる。
【００４２】
これに対して、放射制御層１２が形成されていない内周１１ａ側の基材１１の放射率スペクトルは図６（ｂ）のとおりであり、可視光及び近赤外光の放射率は、放射制御層１２が配置されている外周側よりも低い。これより、内周１１ａ側からの無駄な可視光及び近赤外光の放射を抑制することができるため、電力を効率良く可視光及び近赤外光に変換して外周側から放射することができるフィラメントを得ることができる。
【００４３】
（実施形態２）
実施形態２のフィラメントは、図７（ａ）のように、Ｗ基材１１の上に、放射制御層１２として、厚さ約６５ｎｍのＣｒＯ２とＣｒからなるサーメット膜と、その上に形成された厚さ約４５ｎｍのＣｒ２Ｏ３膜の積層膜を備えている。放射制御層１２の上には、さらに反射防止層１５として、厚さ約７５ｎｍＡｌ２Ｏ３膜が配置されている。
【００４４】
このフィラメント１０の放射制御層１２および反射防止層１５が備えられた領域の反射率スペクトルは、図７（ｂ）に示す通りである。フィラメント１０の放射制御層１２および反射防止層１５が設けられた領域の反射率は、３．５μｍ付近で急激に変化しており、３．５μｍよりも短波長側の反射率は２０％以下であるのに対し、３．５μｍよりも長波長側の反射率は、１００％に近い。このため、本フィラメント１０の放射制御層１２および反射防止層１５が形成れている領域では、３．５μｍよりも長波長の光はほとんど放射されず、可視光および近赤外光が放射制御層１２から放射される。放射制御層１２が形成されていない、巻き線構造の内周側の基材１１の放射率は、図６（ｂ）と同様であるから、フィラメントの内周側からのエネルギー放射は抑制され、放射制御層１２が配置されているフィラメント外周側から可視光および近赤外光が放射される。よって、電力を効率よく可視光および近赤外光に変換して放射することができる。
【００４５】
上述してきた本発明のフィラメントは、一般用照明の他、自動車用照明や加熱用赤外光源(プリンタやコピー機などのトナー定着用光源)として用いることができる。
【符号の説明】
【００４６】
１０…フィラメント、１１…基材、１２…放射制御層、１３…蒸着物、１４…蒸着源、１５…反射防止層
【図１】
2014216132.tif 000003
【図２】
2014216132.tif 000004
【図３】
2014216132.tif 000005
【図４】
2014216132.tif 000006
【図５】
2014216132.tif 000007
【図６】
2014216132.tif 000008
【図７】
2014216132.tif 000009